"フリーネスが400~550mlである針葉樹晒クラフトパルプを主体とし、2種以上の紙力増強剤が添加されており、坪量が10~14.5g/m2、密度が0.05~0.2g/cm3、クレープ率が5~30である薄葉紙。前記2種以上の紙力増強剤として、乾燥紙力増強剤及び湿潤紙力増強剤が添加されている請求項1記載の薄葉紙。前記乾燥紙力増強剤が、カルボキシメチルセルロース及びその塩、ポリアクリルアミド系樹脂及びその塩、カチオン化デンプン並びにポリビニルアルコールからなる群から選択される1種以上である請求項2記載の薄葉紙。前記湿潤紙力増強剤が、エポキシ化ポリアミドポリアミン樹脂、尿素-ホルマリン樹脂、メラミン-ホルマリン樹脂、ジアルデヒドデンプン、ポリエチレンアミン及びメチロール化ポリアミドからなる群から選択される1種以上である請求項2又は3記載の薄葉紙。前記2種以上の紙力増強剤として、2種の乾燥紙力増強剤及び1種の湿潤紙力増強剤が添加されている請求項1記載の薄葉紙。2種の前記乾燥紙力増強剤が、カルボキシメチルセルロースの塩とアニオン性ポリアクリルアミドの塩であり、1種の前記湿潤紙力増強剤が、エポキシ化ポリアミドポリアミン樹脂である請求項5記載の薄葉紙。前記アニオン性ポリアクリルアミドの塩の重量平均分子量が800万以上である請求項6記載の薄葉紙。前記薄葉紙の製造時の搬送方向の乾燥引張強度が600cN/25mm以上、該搬送方向に直交する方向の乾燥引張強度が150cN/25mm以上である請求項1~7の何れか一項に記載の薄葉紙。下記方法で測定される前記薄葉紙の液透過時間が0.2~3秒である請求項1~8の何れか一項に記載の薄葉紙。<液透過時間の測定方法>上下端が開口している内径35mmの2本の円筒を、両円筒の軸を一致させて上下に配し、8cm四方の測定対象シート薄葉紙を上下の円筒間に挟み込み、その状態で、上側の円筒内に生理食塩水を40g±1g供給する。供給された生理食塩水は、測定対象シートを透過するか又は測定対象シートに吸収されて上側の円筒内からなくなる。生理食塩水の供給開始時から、生理食塩水の水面が測定対象シートの表面と同位置になるまでの時間を測定し、その時間を液透過時間とする。請求項1~9の何れか一項に記載の薄葉紙を用いた吸収性物品。使い捨ておむつや生理用ナプキン等の吸収性物品には、液保持性の吸収体を具備するものがあり、該吸収体として、木材パルプや高吸水性樹脂等を含む吸収性コアと、該吸収性コアの外面を被覆するコアラップシートとを含んで構成されているものが知られている。コアラップシートは、吸収体の製造時には木材パルプや高吸水性樹脂等の吸収体形成材料を受けるためのシートとして働き、製造後には吸収性コアを包んで形状化する役割などを果たす。コアラップシートとしては、従来、薄葉紙、不織布等の透水性シートが用いられている。コアラップシートには、製造時に破れが生じない程度のシート強度と、使用時に液を素早く透過させ、コアラップシートの下方に配置された吸収性コアに速やかに吸収させる高い液透過性が要求される。液透過性を高めるためには、シートの構成繊維の坪量を減らし、シートの密度を低下させる方法が有効であるが、斯かる方法は、構成繊維数の減少とそれに起因する構成繊維の繊維間結合点の数の減少を招くため、シート強度が低下するおそれがある。コアラップシートのシート強度と液透過性とは二律背反の関係にあり、両者をバランス良く両立させることは難しいのが現状である。従って本発明の課題は、強度特性が良好で液透過性に優れた薄葉紙を提供することにある。本発明者らは、紙における強度と液透過性との関係について種々検討した結果、紙の低坪量化低密度化によって液透過性を向上させた場合、その低坪量化によって懸念される強度の低下は、構成繊維としてフィブリル化が進行した特定のパルプを用い且つ2種以上の紙力増強剤を併用することで防止し得ることを知見した。本発明は、前記知見に基づきなされたもので、フリーネスが400~550mlである針葉樹晒クラフトパルプを主体とし、2種以上の紙力増強剤が添加されており、坪量が10~14.5g/m2、密度が0.05~0.2g/cm3、クレープ率が5~30である薄葉紙を提供することにより、前記課題を解決したものである。また本発明は、前記薄葉紙を用いた吸収性物品を提供するものである。本発明によれば、強度特性が良好で液透過性に優れた薄葉紙が提供される。以下、本発明の薄葉紙について詳細に説明する。本発明の薄葉紙は、フリーネスが400~550mlである針葉樹晒クラフトパルプNBKPを必須成分として含有している。フリーネスは、JISP8121に規定するカナダ標準ろ水度C.S.F.で示される値であり、パルプの叩解水の存在下でパルプを機械的に叩き、磨砕する処理の度合いを示す値である。通常、フリーネスの値が小さいほど、叩解の度合いが強く、叩解による繊維の損傷が大きくてフィブリル化が進行している。フリーネスが前記範囲にあるNBKPは、フィブリル化が進行しているため繊維どうしが絡み合い易く、そのため、液透過性の向上の観点から薄葉紙の低坪量化低密度化を図ることによって構成繊維の繊維間結合点の数が減少しても、各繊維間結合の強度は、フリーネスが550mlを超え相対的にフィブリル化が進行していないNBKPに比して、高い。従って、フリーネスが400~550mlであるNBKPを主体とする薄葉紙は、良好な強度特性を有し得る。本発明で用いるNBKPのフリーネスは、好ましくは475~525ml、更に好ましくは490~510mlである。フリーネスが400ml未満の場合は、繊維の絡み合いによる強度改善効果は飽和しており、また、繊維の切断が促進され、透過時間が遅くなるおそれがある。NBKPの叩解は、NBKPを分散させた紙料スラリーに対して、ビーダー、ディスクリファイナー等の公知の叩解機を用いて常法に従って実施することができる。また、本発明で用いるNBKPとしては、この種の紙において通常用いられるNBKPを特に制限無く用いることができる。NBKPとして、パルプの漂白に塩素化合物を使用しないECFエレメンタリークロリンフリー漂白パルプやTCFトータルクロリンフリー漂白パルプを使用しても良い。本発明の薄葉紙は、フリーネスが400~550mlであるNBKPを主体としている。ここで、主体としているとは、フリーネスが斯かる範囲にあるNBKPの含有率が50質量以上であることを意味する。該含有率は、良好な強度特性を得る観点から、好ましくは50~100質量、更に好ましくは80~100質量である。本発明で用いるNBKPの繊維粗度は、好ましくは0.1~0.2mg/m、更に好ましくは0.12~0.18mg/mである。繊維粗度は、木材パルプのように、繊維の太さが不均一な繊維において、繊維の太さを表す尺度として用いられるものである。また、本発明で用いるNBKPの平均繊維長は、好ましくは1~4mm、更に好ましくは2~3mmである。繊維粗度及び平均繊維長は、それぞれ、次のようにして測定される。<繊維粗度及び平均繊維長の測定>繊維粗度計FS-200KAJAANIELECTRONICSLTD製を用いて測定する。測定対象の繊維パルプは未叩解のものとする。先ず、測定対象の繊維の真の重量を求めるために、該繊維を真空乾燥機内にて100°Cで1時間乾燥させ、繊維中に存在している水分を除去する。こうして乾燥させた繊維から1gを正確に量りとる誤差±0.1mg。次に、量り取った繊維を、該繊維に極力損傷を与えないように注意しつつ、前記繊維粗度計に付属のミキサーで150mlの水中に完全に離解させ、これを全量が5000mlになるまで水で薄めて希釈液を得た。得られた希釈液から50mlを正確に量りとってこれを繊維粗度測定溶液とし、前記繊維粗度計の操作手順に従って目的とする繊維粗度及び平均繊維長をそれぞれ算出する。尚、平均繊維長の算出には、前記操作手順に基づき下記式により計算された値を用いる。本発明の薄葉紙は、NBKP以外の他の繊維を含んでいても良く、他の繊維は、NBKPの如き親水性セルロース繊維でなくても良い。他の繊維としては、例えば、広葉樹晒クラフトパルプLBKP、針葉樹晒サルファイトパルプNBSP、サーモメカニカルパルプTMP等の木材パルプ;楮、三椏、雁皮等の靱皮繊維;藁、竹、ケナフ、麻等の非木材パルプ;ポリエステル繊維、レーヨン繊維、アクリル繊維等の合成繊維等が挙げられる。これら他の繊維の含有率は、好ましくは50質量以下である。本発明の薄葉紙には、良好な強度特性引張強度を得る観点から、2種以上の紙力増強剤が添加されている。紙力増強剤には、乾燥紙力を向上させる乾燥紙力増強剤と、湿潤紙力を向上させる湿潤紙力増強剤とがあり、2種以上の紙力増強剤としては、乾燥紙力増強剤及び湿潤紙力増強剤の何れか一方から2種以上選択することも可能であるが、特に優れた強度特性を得る観点から、乾燥紙力増強剤の1種以上と湿潤紙力増強剤の1種以上との組み合わせを用いることが好ましい。乾燥紙力増強剤としては、従来公知の乾燥紙力増強剤を用いることができ、例えば、カルボキシメチルセルロースCMC及びその塩、ポリアクリルアミド系樹脂及びその塩、カチオン化デンプン、ポリビニルアルコールPVA等が挙げられ、これらの1種を単独で又は2種以上を組み合わせて用いることができる。CMCあるいはポリアクリルアミド系樹脂の塩としては、それぞれ、ナトリウム塩が主に用いられる。ポリアクリルアミド系樹脂としては、例えば、カチオン性又はアニオン性ポリアクリルアミドPAMが挙げられる。これらの乾燥紙力増強剤の中でも、特にCMC及びその塩、アニオン性PAM及びその塩が好ましい。湿潤紙力増強剤としては、従来公知の湿潤紙力増強剤を用いることができ、例えば、エポキシ化ポリアミドポリアミン樹脂PAE、尿素-ホルマリン樹脂、メラミン-ホルマリン樹脂、ジアルデヒドデンプン、ポリエチレンアミン、メチロール化ポリアミド等が挙げられ、これらの1種を単独で又は2種以上を組み合わせて用いることができる。これらの湿潤紙力増強剤の中でも、特にPAEが好ましい。本発明において特に好ましい紙力増強剤の組み合わせは、2種の乾燥紙力増強剤及び1種の湿潤紙力増強剤である。これら計3種類の紙力増強剤のうち、2種の乾燥紙力増強剤としてはCMCの塩及びアニオン性PAMの塩が好ましく、1種の湿潤紙力増強剤としてはPAEが好ましい。また、このように、2種の乾燥紙力増強剤としてCMCの塩及びアニオン性PAMの塩を用い、1種の湿潤紙力増強剤としてPAEを用いた場合、アニオン性PAMの塩の重量平均分子量は、800万以上、特に1000万以上、とりわけ1500万以上が好ましく、また、アニオン性PAMの塩の重量平均分子量の上限は、2500万が好ましい。このように特定の3種類の紙力増強剤を用いる場合において、それらのうちの1種であるアニオン性PAMの塩の重量平均分子量が前記範囲800万以上2500万以下であれば、アニオン性PAMの塩自体の接着性の発現による薄葉紙の強度向上効果に加えて、CMCの塩の歩留まりの向上による薄葉紙の強度向上効果が得られるため、両強度向上効果によって薄葉紙のより良好な強度特性が得られる。また、アニオン性PAMの塩の重量平均分子量が2500万以下であると、薄葉紙の製造時においてアニオン性PAMの塩の水中での分散性や粘度が比較的低く抑えられるため、ハンドリング性や抄紙機の汚れ防止の点で良い結果が得られる。本発明の薄葉紙における2種以上の紙力増強剤の総添加量は、薄葉紙の全構成繊維の乾燥質量に対して、好ましくは0.01~1.5質量、更に好ましくは0.03~1.2質量である。紙力増強剤の総添加量が少なすぎると、引張強度等の強度特性が十分に得られず、紙力増強剤の総添加量が多すぎると、薄葉紙の硬化風合いの低下の他、薄葉紙の製造時におけるヤンキードライヤへの紙の張り付きやメッシュドラムへの紙力増強剤の付着等による、薄葉紙の地合の低下を招くおそれがある。また、2種以上の紙力増強剤として、乾燥紙力増強剤の1種以上と湿潤紙力増強剤の1種以上との組み合わせを用いる場合、乾燥紙力増強剤の総添加質量と湿潤紙力増強剤の総添加質量との比前者/後者は、好ましくは0.01~0.5、更に好ましくは0.03~0.35である。また、前述したように、乾燥紙力増強剤としてCMCの塩及びアニオン性PAMの塩の2種を用い、湿潤紙力増強剤としてPAEの1種を用いる場合、薄葉紙の全構成繊維の乾燥質量に対する各紙力増強剤の添加量は、CMCの塩が好ましくは0.05~0.5質量、更に好ましくは0.1~0.3質量であり、アニオン性PAMの塩が好ましくは0.001~0.1質量、更に好ましくは0.02~0.05質量であり、PAEが好ましくは0.5~1.5質量、更に好ましくは0.6~1.2質量である。本発明の薄葉紙は、前述した、NBKP等の繊維及び紙力増強剤以外の他の成分を含んでいても良い。他の成分としては、例えば、タルク等の填料、染料、色顔料、抗菌剤、pH調整剤、歩留り向上剤、耐水化剤、消泡剤等の一般的に抄紙用原材料や添加物として使用されているものが挙げられ、これらの1種を単独で又は2種以上を組み合わせて用いることができる。本発明の薄葉紙は、公知の湿式抄紙法によって製造することができる。湿式抄紙法は、NBKP等の繊維の水分散液からなる紙料スラリーを調製する紙料調製工程と、紙料から繊維を抄いて繊維ウエブとしたものを搬送しながら乾燥する抄紙工程とを有するものである。抄紙工程は、通常、ワイヤパート、プレスパート、ドライヤパート、サイズプレス、カレンダパート等に分けられ、順次実施される。前述した乾燥紙力増強剤及び湿潤紙力増強剤は、通常、紙料調整工程において紙料に添加される。通常、湿潤紙力増強剤、乾燥紙力増強剤の順で紙料に添加するが、本発明における紙力増強剤の添加順序はこれに制限されず、添加順序をこれとは逆にしても良く、両者を同時に添加しても良い。湿式抄紙法は、例えば、長網抄紙機、ツインワイヤー抄紙機、オントップ抄紙機、ハイブリッド抄紙機又は丸網抄紙機等の抄紙機を用いて常法に従って実施することができる。本発明の薄葉紙は、液透過性の向上の観点から、坪量及び密度を比較的低く設定しており、具体的には、坪量は10~14.5g/m2、好ましくは11~14g/m2、密度は0.05~0.2g/cm3、好ましくは0.1~0.2g/cm3である。坪量及び密度がこのように低いと紙力の低下が懸念されるが、本発明では、前述したように、フリーネスが特定範囲にあるNBKPを用い且つ2種以上の紙力増強剤を併用することで、斯かる懸念を払拭している。薄葉紙の坪量が10g/m2未満又は密度が0.05g/cm3未満では、紙力が著しく低下するおそれがあり、また、薄葉紙の坪量が14.5g/m2超又は密度が0.2g/cm3超では、液透過性の向上効果に乏しいおそれがある。薄葉紙の坪量は、次のようにして測定される。JISP8111の条件にてサンプル薄葉紙の調湿を行った後、サンプルから10cm四方面積100cm2の測定片を切り出し、該測定片の重量を少数点以下2桁の天秤にて測定し、その測定値を面積で除して該測定片の坪量を算出する。サンプルから切り出した10枚の測定片について、前記手順に従って坪量を算出し、それらの平均値をサンプルの坪量とする。また、薄葉紙の密度は、次のようにして測定される。20cm四方のサンプル薄葉紙を10枚重ねて積層体とし、該積層体を液体窒素で冷却固化させた後、カッターで該積層体の真ん中付近を切断する。そして、10枚のサンプルのうち、カッターによる切断で生じた断面にせん断がかかっていないものを選択し、選択したサンプルの厚みを光学顕微鏡により測定する。尚、サンプルの厚みは、当該サンプルに後述するクレープ等の凹凸がある場合は、その凹凸部における最底部から最上部までの長さ見掛け厚みではなく、構成繊維が堆積している部分の長さ実質厚みである。こうして厚みを測定した20cm四方のサンプルの重量Wを、小数点以下2桁の天秤を用い測定する。目的とする密度は、サンプルの重量Wを次式により算出したサンプルの体積Vで除して即ちW/Vにより算出する。次式中、Tはサンプルの厚みcm、Aはサンプルのクレープ率、Bはサンプルの1辺の長さ20cmである。後述するように、本発明の薄葉紙はクレープを有しており、そのクレープ率Aは下記方法によって測定される。V={T×B×B×100A/100}本発明の薄葉紙は、クレープちりめん状のシワを有しており、そのクレープ率が5~30に設定されている。本発明の薄葉紙におけるクレープは、ドライヤパートにおけるヤンキードライヤ等から乾燥状態の繊維ウエブ薄葉紙をドクターナイフ等で剥離する際に生じる、ドライクレープであることが好ましい。クレープ率は、次のようにして測定される。<クレープ率の測定方法>測定対象の薄葉紙から長さ方向薄葉紙の製造時の搬送方向、MDに200mm、幅方向MDに直交する方向、CDに100mmの矩形形状を切り出してサンプルとする。この矩形形状のサンプルを10分間水中に浸漬した直後のMDの長さCを測定し、次式によりクレープ率を算出する。クレープ率={C-200/200}×100例えば、10分間浸漬後のMDの長さCが220mmであった場合、前記式により算出される当該薄葉紙のクレープ率は10である。クレープを有する薄葉紙は、クレープを有しない薄葉紙に比して液透過性が高く、また、クレープ率が高くなるほど液透過性が高まる。但し、クレープ率が高くなると、強度特性引張強度は低下する傾向がある。本発明においては、斯かる知見に基づき、液透過性と強度特性とのバランスの観点から、薄葉紙のクレープ率を5~30、好ましくは5~20、更に好ましくは7~15としている。前述した構成を有する本発明の薄葉紙の製造時の搬送方向MachineDirection、略してMDの乾燥引張強度は、600cN/25mm以上、好ましくは600~1500cN/25mm、更に好ましくは700~1200cN/25mmであり、更に一層好ましくは800~1200cN/25mmであり、ことさら好ましくは900~1200cN/25mmである。また、MDに直交する方向CrossmachineDirection、略してCDの乾燥引張強度は、150cN/25mm以上、好ましくは150~350cN/25mm、更に好ましくは180~300cN/25mmである。MD及びCDそれぞれの乾燥引張強度が前記範囲にある薄葉紙は、実用上十分な強度を有しており、例えば該薄葉紙を、使い捨ておむつ等の吸収性物品における吸収性コアを被覆するコアラップシートに適用した場合には、吸収性物品の製造時にコアラップシート薄葉紙が破れる等の不都合を起こし難い。乾燥引張強度は次のようにして測定される。<乾燥引張強度の測定方法>測定対象シート薄葉紙を室温23°C±2°C、相対湿度50RH±2の環境下で12時間放置して一定状態になるよう調湿する。調湿後のシートから、MDに150mm、CDに25mmの寸法の長方形形状を切り出し、この切り出された長方形形状をサンプルとする。このサンプルを、そのMDが引張方向となるように引張試験機島津製作所製オートグラフAG-1kNのチャックに無張力で取り付ける。チャック間距離は100mmとする。サンプルを300mm/分の引張速度で引っ張り、サンプルが破断するまでの最大強度を測定する。測定は5回行い、これらの平均値をMDの乾燥引張強度とする。また、CDの乾燥引張強度は、調湿後のシートから、CDに150mm、MDに25mmの寸法の長方形形状を切り出してこれをサンプルとし、このサンプルを、そのCDが引張方向となるように引張試験機のチャックに無張力で取り付け、前記と同様の手順により、CDの乾燥引張強度を求める。また、下記方法で測定される本発明の薄葉紙の液透過時間は、0.2~3秒、好ましくは0.3~2.5秒、更に好ましくは0.5~2秒である。液透過時間が短いほど、液透過性が高く高評価となる。液透過時間が前記範囲にある薄葉紙は、液透過性に優れており、例えば該薄葉紙を、使い捨ておむつ等の吸収性物品における吸収性コアを被覆するコアラップシートに適用した場合には、尿等の排泄液を素早く透過させて吸収性コアに速やかに吸収させることが可能となり、吸収性物品の防漏性の向上が期待できる。<液透過時間の測定方法>図1に示すように、上下端が開口している内径35mmの2本の円筒91,92を、両円筒91,92の軸を一致させて上下に配し、8cm四方の測定対象シートS薄葉紙を上下の円筒91,92間に挟み込む。このとき、上側の円筒91の下端及び下側の円筒92の上端に設けられた環状のフランジ部にクリップ93を嵌合させ、上下の円筒91,92を連結させることが好ましい。符号94は、円筒91,92の内径と同径同形状の貫通孔を有するゴム製等のパッキンである。このように、上下の円筒91,92で測定対象シートSを挟持固定した状態で、上側の円筒91内に、図1中符合Wで示す生理食塩水塩化ナトリウム濃度0.9質量の水溶液を40g±1g供給する。供給された生理食塩水は、測定対象シートSを透過するか又は測定対象シートSに吸収されて上側の円筒91内からなくなる。生理食塩水の供給開始時から、生理食塩水の水面が測定対象シートSの表面上側の円筒91側の面と同位置になるまでの時間を測定し、その時間を液透過時間とする。本発明の薄葉紙は、強度特性引張強度が良好で液透過性に優れており、そのような特長が活かされる種々の用途に好適である。特に、本発明の薄葉紙は、使い捨ておむつや生理用ナプキン等の吸収性物品において、液保持性の吸収性コアを被覆するコアラップシートとして好適であり、排泄液が、尿等の比較的低粘性の場合のみならず、軟便等の比較的高粘性の場合であっても、排泄液を素早く透過させて吸収性コアに吸収させることができ、吸収性物品の防漏性の向上に寄与し得る。本発明の薄葉紙を用いた本発明の吸収性物品の一例として、吸収性コア及びこれを被覆するコアラップシートを含んで構成される吸収性物品であって、該コアラップシートが、前述した本発明の薄葉紙であるものが挙げられる。より具体的には、本発明の吸収性物品は、肌対向面を形成する液透過性の表面シート、非肌対向面を形成する液不透過性ないし撥水性の裏面シート、及びこれら両シート間に配置された液保持性の吸収体を具備し、該吸収体が、前記吸収性コア及び前記コアラップシート本発明の薄葉紙を含んで構成されている。前記コアラップシート本発明の薄葉紙は、少なくとも前記吸収性コアの肌対向面及び非肌対向面を被覆することが好ましい。尚、肌対向面は、吸収性物品又はその構成部材例えば吸収性コアにおける、吸収性物品の着用時に着用者の肌側に向けられる面であり、非肌対向面は、吸収性物品又はその構成部材における、吸収性物品の着用時に肌側とは反対側着衣側に向けられる面である。前記表面シート、前記裏面シート及び前記吸収性コアとしては、それぞれ、この種の吸収性物品において通常用いられているものを特に制限無く用いることができる。本発明の吸収性物品は、展開型あるいはパンツ型の使い捨ておむつ、生理用ナプキン、失禁パッド等に適用できる。以下、本発明を実施例により更に具体的に説明するが、本発明は斯かる実施例に限定されるものではない。特に断らない限り、は質量を意味する。実施例1NBKPCaribooPulpandPaperCompany製、商品名Cariboo、北米産、繊維粗度0.15mg/m、平均繊維長2.44mmを水中に均一に分散させて、繊維濃度2質量のスラリーを調製し、このスラリーを叩解機にかけて、NBKPのフリーネスを500mlに調整した。更に、このスラリーを希釈しながら、湿潤紙力増強剤としてPAE星光PMC株式会社製、商品名WS4030を、スラリー中の全繊維の乾燥質量に対して0.78質量投入し、次いで、乾燥紙力増強剤としてCMCのナトリウム塩第一工業製薬株式会社製、商品名セロゲンWS-Cを、スラリー中の全繊維の乾燥質量に対して0.2質量投入し、各成分が均一になるように十分に撹拌し、固形分濃度0.1質量のスラリーに調整した。こうして得られたスラリーを、ワイヤー目開き径90μm166メッシュの金網抄紙ワイヤー上に散布し、金網抄紙ワイヤー上に紙層を形成させ、サクションボックスを用いて6ml/cm2secの速度で該紙層を脱水した後、該紙層をドライヤで乾燥させ、乾燥面からドクターブレードで紙層をはがしながら、ドライヤと巻き取りの速比をつけてクレープを付与した。こうして得られた薄葉紙クレープ紙を実施例1のサンプルとした。実施例2~7及び比較例1~7NBKPのフリーネス、各種原料の仕込み量、クレープ率等を適宜変更した以外は実施例1と同様にして薄葉紙クレープ紙を製造し、各実施例及び各比較例のサンプルとした。実施例4~7は、それぞれ、2種の乾燥紙力増強剤乾燥紙力増強剤1及び2並びに1種の湿潤紙力増強剤を用いたものであり、乾燥紙力増強剤1として、実施例1と同じCMCのナトリウム塩を用い、乾燥紙力増強剤2として、アニオン性PAMのナトリウム塩実施例4~6はMTアクアポリマー製、商品名アコフロックA95、重量平均分子量1700万;実施例7は星光PMC株製、商品名DA4119、重量平均分子量200万を用い、湿潤紙力増強剤として、実施例1と同じPAEを用いた。評価実施例及び比較例の各サンプル薄葉紙の各種評価結果は下記表1及び2の通りである。乾燥引張強度及び液透過時間は、それぞれ、前記方法によって測定した。表1に示す結果から明らかなように、1フリーネスが前記特定範囲にあるNBKPを主体とし且つ22種以上の紙力増強剤が添加されており且つ3坪量、密度及びクレープ率がそれぞれ前記特定範囲にある、各実施例の薄葉紙は、MDの乾燥引張強度が600cN/25mm以上、CDの乾燥引張強度が150cN/25mm以上で、且つ液透過時間が2秒以下であり、強度特性が良好で液透過性に優れた薄葉紙であることがわかる。また、2種の乾燥紙力増強剤及び1種の湿潤紙力増強剤を用いた形態である、実施例4~7に関し、アニオン性PAMの塩乾燥紙力増強剤2の重量平均分子量が1700万である実施例4~6が、該重量平均分子量が200万である実施例7に比して乾燥引張強度が大きい結果となったことから、計3種の紙力増強剤を用いる斯かる形態においては、そのうちの1種類として重量平均分子量の大きいアニオン性PAMの塩を用いることで、薄葉紙の強度向上効果がより顕著になることがわかる。これに対し、各比較例の薄葉紙は、表2に示す結果から明らかなように、MDの乾燥引張強度が600cN/25mm未満比較例2及び4あるいは液透過時間が3秒超比較例1、3及び5~7であり、強度特性及び液透過性を高レベルで両立できていない。各比較例が強度特性及び液透過性の点で各実施例に劣る理由は、主として、比較例1は前記1~3の全てを満たしていないため、比較例2は前記2を満たしていないため、比較例3は前記2及び3を満たしていないため、比較例4~6は前記3を満たしていないため、比較例7は前記1及び3を満たしていないためと推察される。"